(57)【要約】    【課題】  ディスクの挿入或いは排出を繰り返す間にディスクに微細な傷がつくことのないディスクガイド部品を提供する。    【解決手段】  ディスクドライブ装置のディスクガイド部品を、線状ポリアセタール樹脂(A)100重量部に分岐又は架橋ポリアセタール樹脂(B)0.1〜20重量部を配合してなるポリアセタール樹脂組成物で形成する。    【選択図】  なし【特許請求の範囲】
【請求項１】
線状ポリアセタール樹脂(A)100重量部に分岐又は架橋ポリアセタール樹脂(B)0.1〜20重量部を配合してなるポリアセタール樹脂組成物で形成したことを特徴とするスロットイン式ディスクドライブ装置のディスクガイド部品。
【請求項２】
ディスクガイド部品が、ポリカーボネート樹脂を基体とする記録ディスクの挿入及び／又は排出を案内するためのものである請求項１記載のディスクガイド部品。
【請求項３】
分岐又は架橋ポリアセタール樹脂(B)が、トリオキサン(a)99.89〜89.0重量％、単官能環状エーテル化合物及び単官能環状ホルマール化合物から選ばれた化合物(b)0.1〜10.0重量％及び多官能グリシジルエーテル化合物(c)0.01〜1.0重量％を共重合して得られたものである、請求項１又は２記載のディスクガイド部品。
【請求項４】
多官能グリシジルエーテル化合物(c)が、３乃至４個のグリシジル基を有するものである請求項３記載のディスクガイド部品。
【請求項５】
多官能グリシジルエーテル化合物(c)が、トリメチロールプロパントリグリシジルエーテル、グリセロールトリグリシジルエーテル及びペンタエリスリトールテトラグリシジルエーテルから選ばれたものである請求項３記載のディスクガイド部品。
【請求項６】
線状ポリアセタール樹脂（A）が、トリオキサン(a)99.9〜95.0重量％と単官能環状エーテル化合物及び単官能環状ホルマール化合物から選ばれた化合物(b)0.1〜5.0重量％とを共重合して得られたものである請求項１記載のディスクガイド部品。
【請求項７】
線状ポリアセタール樹脂（A）のメルトインデックス（MIA）が１〜50ｇ／minであり、分岐又は架橋ポリアセタール樹脂（B）のメルトインデックス（MIB）が0.1〜10ｇ／minであり、メルトインデックスの比（MIB／MIA）が0.02〜1.5を満足するように線状ポリアセタール樹脂（A）と分岐又は架橋ポリアセタール樹脂（B）が選択されたものである請求項１〜６の何れか１項に記載のディスクガイド部品。
【請求項８】
ディスクドライブ装置が車載用である請求項１〜７の何れか１項に記載のディスクガイド部品。
【発明の詳細な説明】
【技術分野】
【０００１】
本発明は、ＣＤ、ＤＶＤ等のディスクドライブ装置におけるディスクガイド部品に関する。更に詳しくは、特定の樹脂材料で形成したディスクガイド部品に関する。
【背景技術】
【０００２】
スロットインタイプのディスクドライブ装置においては、主としてポリカーボネート樹脂を基体とする記録ディスクの挿入及び／又は排出を案内する為のガイド部品が設けられている。かかるディスクガイド部品は、フィードローラと協働してその間にディスクを挟むようにして搬送するためのものであり、ディスクの挿入或いは排出の際に、ディスクの外周近辺を押える事によりディスクのガタツキを抑制し、ディスクの円滑な挿入或いは排出を助ける働きを持つ。
【０００３】
従来、かかるディスクガイド部品は樹脂材料で形成され、特にポリアセタール樹脂の汎用グレードがそのまま使用される事が多かった。
【０００４】
尚、ディスクガイド部品を形成する素材に言及した文献は数少なく、ディスクガイドが樹脂製であることを記載した程度の文献が僅かに見られるだけである（特許文献１）。
【特許文献１】特開２００３−５９１５１号公報（［０００６］欄）
【発明の開示】
【発明が解決しようとする課題】
【０００５】
しかしながら、従来使用されてきた樹脂材料で形成されたディスクガイド部品では、そのメカニズムは必ずしも明らかではないが、ディスクの挿入或いは排出を繰り返す間にディスクに微細な傷がつく場合があった。このような傷は、ディスクの記録面ではなく、その反対面、いわゆるレーベル面のディスクの外周付近に生じやすいため、ディスクの記録・再生性能に特に影響を及ぼす可能性は少ないと考えられるが、例えば、ヒューマンエラーなどで、上下逆に挿入／排出をしてしまうと、記録面に傷が発生する可能性もある。又、これらの傷の発生は、商品価値や見栄えを損なうものであり、その改善が求められていた。
【課題を解決するための手段】
【０００６】
本発明者らは、かかる課題を解決するため鋭意検討した結果、特定のポリアセタール樹脂の組合せからなる樹脂組成物でディスクガイド部品を形成することにより、ポリカーボネート製ディスクに対する傷つきの発生が顕著に改善できることを見出し、本発明に至った。
【０００７】
即ち、本発明は、線状ポリアセタール樹脂(A)100重量部に分岐又は架橋ポリアセタール樹脂(B)0.1〜20重量部を配合してなるポリアセタール樹脂組成物で形成したことを特徴とするスロットイン式ディスクドライブ装置のディスクガイド部品に関するものである。
【発明を実施するための最良の形態】
【０００８】
以下、本発明について詳細に説明する。本発明におけるスロットイン式ディスクドライブ装置のディスクガイド部品１とは、概ね図１の如き断面形状を有し、記録ディスク２の挿入及び／又は排出にあたり、ゴム製ロール３等と共同して記録ディスク２を図２のような形で案内するものである。かかるディスクガイド部品は、図１の如く一体的な形状のものが一般的であるが、分割した形状とし、ディスクとの接触部周辺のみをガイドする構成にすることも可能である。
【０００９】
本発明は、かかるディスクガイド部品を、線状ポリアセタール樹脂(A)100重量部に分岐又は架橋ポリアセタール樹脂(B)0.1〜20重量部を配合してなるポリアセタール樹脂組成物で形成したことを特徴とするものである。かかる構成からなるガイド部品の効果は、記録ディスクがポリカーボネート樹脂を基体とするものである場合に特に顕著である。
【００１０】
まず、本発明において用いる線状ポリアセタール樹脂(A)は、オキシメチレン基（−CH2O−）を主たる構成単位とする実質的に直鎖の分子構造を有する高分子化合物で、ポリオキシメチレンホモポリマー、オキシメチレン基以外に他の構成単位を少量含有するコポリマー（ブロックコポリマーを含む）の何れにてもよいが、特にコポリマーを用いるのが好ましい。
【００１１】
また、コポリマーとしては、トリオキサン(a)99.9〜95.0重量％と単官能環状エーテル化合物及び単官能環状ホルマール化合物から選ばれた化合物(b)0.1〜5.0重量％を共重合して得られるものが好ましく、そのメルトインデックスは１〜50ｇ／minであるのが好ましい。尚、本願の中で規定するメルトインデックスは、ＡＳＴＭ  Ｄ−１２３８に従い、１９０℃、荷重２１６０ｇの条件下で測定されるものである。
【００１２】
線状ポリアセタール樹脂(A)として好ましい上記ポリアセタールコポリマーの製造に用いられる主原料であるトリオキサン(a)とは、ホルムアルデヒドの環状三量体であり、一般的には酸性触媒の存在下でホルムアルデヒド水溶液を反応させることによって得られ、これを蒸留等の方法で精製して用いられる。重合に用いるトリオキサン(a)は、水、メタノール、蟻酸などの不純物を極力含まないものが好ましい。
【００１３】
また、上記トリオキサン(a)と共重合させてポリアセタールコポリマーを製造するために用いられる単官能環状エーテル化合物及び単官能環状ホルマール化合物から選ばれた化合物(b)とは、１分子中に環状エーテル単位または環状ホルマール単位を１個有し、開環重合により分岐構造を形成することのない化合物であり、エチレンオキシド、１，３−ジオキソラン、テトラヒドロフラン、トリオキセパン、エチレングリコールホルマール、プロピレングリコールホルマール、ジエチレングリコールホルマール、トリエチレングリコールホルマール、１，４−ブタンジオールホルマール、１，５−ペンタンジオールホルマール、１，６−ヘキサンジオールホルマール等が挙げられる。中でも、エチレンオキシド、１，３−ジオキソラン、１，４−ブタンジオールホルマール及びジエチレングリコールホルマールからなる群から選ばれる１種又は２種以上を使用するのが好ましい。
【００１４】
本発明で用いるかかる線状ポリアセタール樹脂(A)の製造方法は特に限定されるものではなく、従来から知られた製造方法で製造することができる。例えばポリアセタールコポリマーの場合は、上記のトリオキサン(a)と化合物(b)に適量の分子量調整剤を添加し、カチオン重合触媒を用いてカチオン重合を行うことにより得ることができ、重合後、触媒の失活処理、不安定末端の処理、安定剤による安定化処理等を行えばよい。
【００１５】
次に、本発明において用いる分岐又は架橋ポリアセタール樹脂(B)は、分岐構造又は架橋構造を形成し得る成分を共重合させることにより、オキシメチレン（−CH2O−）繰り返し単位中に分岐又は架橋構造を導入したものであり、中でも、トリオキサン(a)99.89〜89.0重量％、単官能環状エーテル化合物及び単官能環状ホルマール化合物から選ばれた化合物(b)0.1〜10.0重量％及び多官能グリシジルエーテル化合物(c)0.01〜1.0重量％を共重合させて得られるものが好ましく、そのメルトインデックスは0.1〜10ｇ／minのものが好ましい。
【００１６】
ここで、分岐又は架橋ポリアセタール樹脂(B)の製造に用いるトリオキサン(a)、単官能環状エーテル化合物及び単官能環状ホルマール化合物から選ばれた化合物(b)は、前記線状ポリアセタール樹脂(A)の説明で詳述した通りの化合物である。分岐又は架橋ポリアセタール樹脂(B)の製造に用いる化合物(b)は、線状ポリアセタール樹脂(A)の製造に用いる化合物(b)と同一でも、各々異なっていてもよい。
【００１７】
また、分岐又は架橋ポリアセタール樹脂(B)の製造に用いる多官能グリシジルエーテル化合物(c)としては、２個以上のグリシジルエーテル基を有するものが使用できるが、好ましくは１分子中に３乃至４個のグリシジルエーテル基を有する化合物であり、具体的にはトリメチロールプロパントリグリシジルエーテル、グリセロールトリグリシジルエーテル及びペンタエリスリトールテトラグリシジルエーテルが特に好ましい化合物として挙げられる。
【００１８】
本発明で用いるかかる分岐又は架橋ポリアセタール樹脂(B)の製造方法は特に限定されない。例えば、トリオキサン(a)、単官能環状エーテル化合物及び単官能環状ホルマール化合物から選ばれた化合物(b)及び多官能グリシジルエーテル化合物(c)からなる分岐又は架橋ポリアセタール樹脂(B)は、これらのモノマー成分に、一般的には適量の分子量調整剤を添加して、カチオン重合触媒を用いてカチオン重合を行うことにより得ることができ、重合後、触媒の失活処理、不安定末端の処理、安定剤による安定化処理等を行えばよい。
【００１９】
前述したように、本発明のスロットイン式ディスクドライブ装置のディスクガイド部品は、上記の如き線状ポリアセタール樹脂(A)100重量部に分岐又は架橋ポリアセタール樹脂(B)0.1〜20重量部を配合してなるポリアセタール樹脂組成物で形成したことを特徴とする。好ましくは、分岐又は架橋ポリアセタール樹脂(B)の配合量が0.2〜10重量部である。分岐又は架橋ポリアセタール樹脂(B)の配合量が多くても少なくても記録ディスクに対する傷の発生を抑えることが難しくなる。
【００２０】
また、上記組成物において、メルトインデックスの比率が次式を満足するような線状ポリアセタール樹脂(A)と分岐又は架橋ポリアセタール樹脂(B)の組合せを選択するのが好ましい。
【００２１】
０．０２≦MIB／MIA≦１．５
（MIA、MIBは、各々樹脂(A)、樹脂(B)のメルトインデックスを示す）
更に、ポリアセタール樹脂組成物のメルトインデックス（MIAＢ）と線状ポリアセタール樹脂(A)のメルトインデックス（MIA）の比率が次式を満足するように、使用する線状ポリアセタール樹脂(A)と分岐又は架橋ポリアセタール樹脂(B)のメルトインデックス及びその配合割合を調整するのが好ましい。
【００２２】
０．７≦MIA／MIAＢ≦１．４
（MIA、MIAＢは、各々樹脂(A)、樹脂組成物のメルトインデックスを示す）
本発明で用いるポリアセタール樹脂組成物は、基本的には線状ポリアセタール樹脂(A)と分岐又は架橋ポリアセタール樹脂(B)とを溶融混練処理することによって調製される。処理条件は180〜270℃の温度で少なくとも30秒以上溶融混練することが望ましい。調製法の具体的態様は特に限定されるものではなく、必要な成分を、１軸又は２軸の押出機又はその他の溶融混練装置を使用して混練し、成形用ペレットとする等、公知の設備と方法による調製法が適用される。
【００２３】
本発明のポリアセタール樹脂組成物には、必要に応じて選択される各種の安定剤を配合するのが好ましい。安定剤としては、ヒンダードフェノール系化合物、窒素含有化合物、アルカリ或いはアルカリ土類金属の水酸化物、無機塩、カルボン酸塩等のいずれか１種又は２種以上を挙げることができる。更に、本発明の目的・効果を阻害しない限り、必要に応じて、熱可塑性樹脂に対する一般的な添加剤、例えば染料、顔料等の着色剤、滑剤、離型剤、帯電防止剤、界面活性剤、或いは、有機高分子材料、無機または有機の繊維状、粉体状、板状の充填剤等を１種又は２種以上添加することができる。
【実施例】
【００２４】
以下、実施例により本発明を更に具体的に説明するが、本発明はこれに限定されるものではない。  尚、評価は以下の方法で行った。
〔メルトインデックス（ＭＩ）〕
ＡＳＴＭ  Ｄ−１２３８に準じて、１９０℃、荷重２１６０ｇの条件下で測定した。
〔共重合組成〕
調製したポリアセタール樹脂をヘキサフルオロイソプロパノールｄ2 に溶解し、1Ｈ−ＮＭＲ測定によりその共重合組成を確認した。
〔ポリカーボネート樹脂製ディスクへの傷つき性〕
まず、評価すべき樹脂材料(ポリアセタール樹脂組成物)で、図３に示す評価用試験片（φ5mm×15mm、先端形状はｒ＝2.5mmの半球状）を成形した。
【００２５】
次に、鈴木式摩擦・摩耗試験機を用い、上記評価用試験片とポリカーボネート樹脂製ＣＤ−Ｒディスク（ｍａｘｅｌｌ製  ＭＱ−７４）とを図４のように配置し、荷重9.8N、回転速度10mm/sで1000秒間摺動させ、ＣＤ−Ｒディスクに付いた傷を目視評価した。判定は以下の基準に従い、５段階で行った。
【００２６】
１：摺動痕、線傷等の発生は認められない
２：極微小な摺動痕、線傷が発生する
３：摺動痕、線傷が摺動部の一部部位に発生する
４：摺動痕、線傷が摺動部全体に発生する
５：摺動痕、線傷が摺動部全体に激しく発生する
〔線状ポリアセタール樹脂(A)及び分岐・架橋ポリアセタール樹脂(B)の製造〕
外側に熱（冷）媒を通すジャケットが付き、断面が２つの円が一部重なる形状を有するバレルと、パドル付き回転軸で構成される連続式混合反応機を用い、パドルを付した２本の回転軸をそれぞれ150rpmで回転させながら、線状ポリアセタール樹脂(A)の場合はトリオキサン(a)と単官能環状エーテル化合物及び単官能環状ホルマール化合物から選ばれた化合物(b)とを表１に示す割合で、また分岐・架橋ポリアセタール樹脂(B)の場合はトリオキサン(a)、単官能環状エーテル化合物及び単官能環状ホルマール化合物から選ばれた化合物(b)及び多官能グリシジルエーテル化合物(c)を表２に示す割合で加え、更に分子量調整剤としてメチラールを連続的に供給し、触媒の三フッ化ホウ素をトリオキサンに対して0.005重量％、連続的に添加供給し塊状重合を行った。重合機から排出された反応生成物は速やかに破砕機に通しながら、トリエチルアミンを0.05重量％含有する60℃の水溶液に加え触媒を失活した。さらに、分離、洗浄、乾燥後、粗ポリアセタール樹脂（線状ポリアセタール樹脂及び分岐又は架橋ポリアセタール樹脂）を得た。
【００２７】
次いで、この粗ポリアセタール樹脂 100重量部に対して、トリエチルアミン５重量％水溶液を３重量％、ペンタエリスリチル−テトラキス〔３−（３，５−ジ−tert−ブチル−４−ヒドロキシフェニル）プロピオネート〕を0.3重量％添加し、２軸押出機にて210℃で溶融混練し不安定部分を除去し、ペレット状のポリアセタール樹脂（線状ポリアセタール樹脂Ａ１〜Ａ３(表１）及び分岐又は架橋ポリアセタール樹脂Ｂ１〜Ｂ３(表２））を得た。
【００２８】
これらポリアセタール樹脂の重合体組成とメルトインデックス（MI)を表１、表２に示す。尚、表中の略号は以下の通りである。
(b)成分
DO：１，３−ジオキソラン
BF：１，４−ブタンジオールホルマール
(c）：成分
TMPTGE：トリメチロールプロパントリグリシジルエーテル
実施例１〜７、比較例１〜３
上記の方法で製造された線状ポリアセタール樹脂（A)及び分岐又は架橋ポリアセタール樹脂（B)を表３に示す割合で配合し、２軸押出機にて210℃で溶融混練し、ペレット状のポリアセタール樹脂組成物を得た。このポリアセタール樹脂組成物を用いて図３に示す評価用試験片を成形し、ポリカーボネート樹脂製ディスクへの傷つき性を評価した。表中、ＭＩＡＢはポリアセタール樹脂組成物のメルトスンデックスである。
【００２９】
また、比較のため、分岐・架橋ポリアセタール樹脂（B)を添加しない場合についても同様に評価を実施した。結果を表３に示す。
【００３０】
【表１】
2005050441.tif 000002
【００３１】
【表２】
2005050441.tif 000003
【００３２】
【表３】
2005050441.tif 000004
【図面の簡単な説明】
【００３３】
【図１】ディスクの挿入或いは排出方向から見たディスクガイド部品の略示断面図である。
【図２】ディスクの挿入或いは排出時の状態を示す略示断面図である。
【図３】ディスクへの傷つき性を評価するための評価用試験片の略示図である。
【図４】ディスクへの傷つき性の評価方法を示す略示図である。
【符号の説明】
【００３４】
１…ディスクガイド部品
２…記録ディスク
３…ゴム製ロール
【図１】
2005050441.tif 000005
【図２】
2005050441.tif 000006
【図３】
2005050441.tif 000007
【図４】
2005050441.tif 000008